(57)【特許請求の範囲】
【請求項１】
１００重量部のスチレンブロック共重合体と、５０〜２０００重量部の炭化水素系プロセスオイルを主成分として含むエラストマー材料で形成された本体と、
フッ素変性アクリル樹脂を主成分として含む樹脂成分をフッ素系揮発性溶剤中に溶解させてなる液状組成物で前記本体の表面を被覆し、前記液状組成物中に含まれる揮発性成分を揮発させることによって形成された被膜と
を備えており、
前記被膜は、前記樹脂成分と前記フッ素系揮発性溶剤との配合比を調節することによって粘度が０．５〜１００００ｍＰａ・ｓとされた前記液状組成物で前記本体の表面を被覆し、前記液状組成物中に含まれる揮発性成分を揮発させることによって形成されている
ことを特徴とするエラストマー部材。
【請求項２】
前記フッ素変性アクリル樹脂は、アクリル酸またはメタクリル酸のアルキルエステルおよびその誘導体の中から選ばれる一種または二種以上と、アクリル酸またはメタクリル酸の部分フッ素化アルキルエステルおよびその誘導体の中から選ばれる一種または二種以上とを重合させてなる共重合体である
ことを特徴とする請求項１に記載のエラストマー部材。
【請求項３】
前記フッ素系揮発性溶剤は、パーフルオロアルカン、パーフルオロシクロアルカン、パーフルオロエーテル、およびパーフルオロ環状エーテルの中から選ばれる一種または二種以上の混合物である
ことを特徴とする請求項１または請求項２に記載のエラストマー部材。
【請求項４】
１００重量部のスチレンブロック共重合体と、５０〜２０００重量部の炭化水素系プロセスオイルを主成分として含むエラストマー材料で本体を形成する第１の工程と、
前記第１の工程で形成された前記本体の表面を、フッ素変性アクリル樹脂を主成分として含む樹脂成分をフッ素系揮発性溶剤中に溶解させてなる液状組成物で被覆する第２の工程と、
前記第２の工程で前記本体の表面を被覆した前記液状組成物から、前記液状組成物中に含まれる揮発性成分を揮発させることによって、前記本体の表面に被膜を形成する第３の工程と
を備えており、
前記第２の工程で用いる前記液状組成物は、前記樹脂成分と前記フッ素系揮発性溶剤との配合比を調節することによって粘度が０．５〜１００００ｍＰａ・ｓとされている
ことを特徴とするエラストマー部材の製造方法。
【請求項５】
内部空間を有する収容部に物品を収容する際に、前記物品と前記収容部内面との間に介装されて、前記物品を前記収容部内面に接触させないように支持するとともに、前記収容部に衝撃が作用した際には、弾性変形を伴って前記収容部から前記物品へと伝わる衝撃を緩和する緩衝材であって、
１００重量部のスチレンブロック共重合体と、５０〜２０００重量部の炭化水素系プロセスオイルを主成分として含むエラストマー材料で形成された緩衝材本体と、
フッ素変性アクリル樹脂を主成分として含む樹脂成分をフッ素系揮発性溶剤中に溶解させてなる液状組成物で前記緩衝材本体の表面を被覆し、前記液状組成物中に含まれる揮発性成分を揮発させることによって形成された被膜と
を備えており、
前記被膜は、前記樹脂成分と前記フッ素系揮発性溶剤との配合比を調節することによって粘度が０．５〜１００００ｍＰａ・ｓとされた前記液状組成物で前記本体の表面を被覆し、前記液状組成物中に含まれる揮発性成分を揮発させることによって形成されている
ことを特徴とする緩衝材。
【発明の詳細な説明】
【技術分野】
【０００１】
本発明は、エラストマー部材、エラストマー部材の製造方法、および緩衝材に関する。
【背景技術】
【０００２】
従来、粘着性のあるエラストマー材料によって形成された製品は、そのままでは取り扱いにくいため、各種粉体（例えば、タルクなど）を表面に打粉することにより、表面の粘着性を消失ないし弱めて取り扱いやすくしていた。
【０００３】
また、下記特許文献１には、膠状体からのブリード（液状成分の漏出）を抑制する技術が記載されている。当該技術において、膠状体の表面には、膠状体に含有される液状成分に対して付着性または吸着性を示す微小体が散布されるが、ここで用いられている微小体も、粉状、繊維状、またはフレーク状のものであった。
【０００４】
さらに、本願出願人は、下記特許文献２に記載の技術を提案している。この技術は、粘着性のあるエラストマー材料からなる本体の表面に、フッ素系オイルとフッ素系揮発性溶剤との混合物からなる液状の表面処理剤を付着させる処理を施した後、フッ素系揮発性溶剤を揮発させて、本体の表面にフッ素系オイルの薄層を残すことにより、本体表面の粘着性を消失ないし弱めようとするものである。
【特許文献１】特許第３１０７５４２号公報
【特許文献２】特許第３７２１１６９号公報
【発明の開示】
【発明が解決しようとする課題】
【０００５】
上記特許文献１，２に記載の技術は、いずれもエラストマー部材表面の粘着性を消失ないし抑制できるという点において有益な技術である。
ただし、エラストマー部材の用途や取り扱い方法は様々であるため、例えば、特定の用途でエラストマー部材を利用する場合には、上記特許文献１，２に記載の技術で対応できないケースもあり、エラストマー部材表面の粘着性を消失ないし抑制できるような新たな技術の開発がさらに要望されていた。
【０００６】
本発明は、上記要望に応えるべく開発されたものであり、その目的は、公知の手法とは異なる手法にて、表面の粘着性を消失ないし抑制したエラストマー部材と、そのようなエラストマー部材の製造方法、および緩衝材を提供することにある。
【課題を解決するための手段】
【０００７】
以下、本発明において採用した構成について説明する。
本発明のエラストマー部材は、１００重量部のスチレンブロック共重合体と、５０〜２０００重量部の炭化水素系プロセスオイルを主成分として含むエラストマー材料で形成された本体と、フッ素変性アクリル樹脂を主成分として含む樹脂成分をフッ素系揮発性溶剤中に溶解させてなる液状組成物で前記本体の表面を被覆し、前記液状組成物中に含まれる揮発性成分を揮発させることによって形成された被膜とを備えており、前記被膜は、前記樹脂成分と前記フッ素系揮発性溶剤との配合比を調節することによって粘度が０．５〜１００００ｍＰａ・ｓとされた前記液状組成物で前記本体の表面を被覆し、前記液状組成物中に含まれる揮発性成分を揮発させることによって形成されていることを特徴とする。
【０００８】
このエラストマー部材において、本体は、スチレンブロック共重合体と炭化水素系プロセスオイルを主成分として含むエラストマー材料で形成される。このエラストマー材料は、きわめて低硬度な材料で、緩衝材、制振・防振材、パッキンなどの用途に適したエラストマー部材を形成することができる。
【０００９】
このエラストマー材料を構成する成分の内、スチレンブロック共重合体の具体例としては、スチレンイソプレンスチレンブロック共重合体（ＳＩＳ）、スチレンブタジエンスチレンブロック共重合体（ＳＢＳ）、スチレンエチレンプロピレンブロック共重合体（ＳＥＰ）、スチレンエチレンブチレンスチレンブロック共重合体（ＳＥＢＳ）、スチレンエチレンプロピレンスチレンブロック共重合体（ＳＥＰＳ）、スチレンエチレンエチレンプロピレンスチレンブロック共重合体（ＳＥＥＰＳ）などを挙げることができ、これらの中から選ばれるいずれか一種を単独で用いるか、二種以上をブレンドして用いることができる。
【００１０】
また、炭化水素系プロセスオイルとしては、パラフィン系、ナフテン系、芳香族系のいずれをも用いることができ、これらの中から選ばれるいずれか一種を単独で用いるか、二種以上をブレンドして用いることができる。このような炭化水素系プロセスオイルは、１００重量部のスチレンブロック共重合体に対して、５０〜２０００重量部の割合で配合することが重要であり、これにより、極めて低硬度なエラストマー材料が形成されることになる。
【００１１】
なお、本体を形成するエラストマー材料は、スチレンブロック共重合体と炭化水素系プロセスオイルを主成分として含むことが必須であるが、目的に応じた物性（例えば、硬度、圧縮特性、緩衝性、制振性等）が損なわれない範囲であれば、上記主成分以外の成分がいくらか含まれていても構わない。主成分以外の成分としては、例えば、カーボンあるいは金属粉等の導電性フィラー、熱伝導性フィラー、磁性フィラー、炭素繊維、ガラス繊維、可塑剤、滑剤、難燃剤、粘着付与剤、加硫剤、加硫助剤、安定剤、亀裂防止剤、酸化防止剤、紫外線吸収剤、老化防止剤、オゾン劣化防止剤、防カビ剤、防鼠剤、分散剤、着色剤、耐電防止剤、充填剤、流動改質剤等を挙げることができる。
【００１２】
一方、本発明のエラストマー部材において、被膜は、フッ素変性アクリル樹脂を主成分として含む樹脂成分をフッ素系揮発性溶剤中に溶解させてなる液状組成物で本体の表面を被覆し、液状組成物中に含まれる揮発性成分を揮発させることによって形成されたものである。
【００１３】
このように形成された被膜は、上述のエラストマー材料で形成された本体の表面に現れる粘着性を抑制し、エラストマー部材の表面を摺動性の高い表面とする。しかも、フッ素変性アクリル樹脂を主成分として含む樹脂成分は、フッ素系揮発性溶剤との相溶性がきわめて高いので、十分な量のフッ素系揮発性溶剤中に溶解させることにより、きわめて薄く塗工することができ、これにより、エラストマー材料の特性を損なわない被膜を本体の表面に形成することができる。すなわち、本発明において使用しているフッ素変性アクリル樹脂を主成分として含む樹脂成分そのものは、単独では本体表面にごく薄く均一に塗工することが困難な成分であるものの、フッ素系揮発性溶剤に溶解させることでごく薄く均一に塗工することができるようになるので、本体の表面をきわめて薄く均一に被覆する被膜を得ることができる。
【００１４】
また、フッ素変性アクリル樹脂を主成分として含む樹脂成分を溶解するだけであれば、フッ素系揮発性溶剤以外の各種溶剤を使用することもできるが、本発明の場合、本体がスチレンブロック共重合体と炭化水素系プロセスオイルを主成分として含むエラストマー材料で形成されているため、フッ素系揮発性溶剤以外の溶剤を使用した場合は、溶剤が本体をも溶解してしまう、という問題を招くおそれがある。この点、フッ素系揮発性溶剤であれば、スチレンブロック共重合体と炭化水素系プロセスオイルを主成分として含むエラストマー材料を溶解しないので、本体の形状や特性を維持することができ、その表面に所期の被膜を形成することができる。
【００１５】
このような被膜中に含まれる成分の内、フッ素変性アクリル樹脂としては、アクリル酸またはメタクリル酸のアルキルエステルおよびその誘導体の中から選ばれる一種または二種以上と、アクリル酸またはメタクリル酸の部分フッ素化アルキルエステルおよびその誘導体の中から選ばれる一種または二種以上とを重合させてなる共重合体を使用すると好ましい。
【００１６】
アクリル酸またはメタクリル酸のアルキルエステルおよびその誘導体の具体例としては、アクリル酸メチル、アクリル酸エチル、アクリル酸ブチル、アクリル酸オクチル、アクリル酸ドデシル、メタクリル酸メチル、メタクリル酸エチル、メタクリル酸ブチル、メタクリル酸オクチル、メタクリル酸ドデシル、ヒドロキシブチルアクリレート、ヒドロキシエチルアクリレート、グリシジルメタアクリレート、ジブチルフマル酸エステル、ジメチルフマル酸エステル等を挙げることができる。
【００１７】
また、アクリル酸またはメタクリル酸の部分フッ素化アルキルエステルおよびその誘導体の具体例としては、ＣＨ2＝ＣＨＣＯＯＣＨ2ＣＨ2Ｃ8Ｆ17、ＣＨ2＝Ｃ（ＣＨ3）ＣＯＯＣＨ2ＣＨ2Ｃ8Ｆ17、ＣＨ2＝ＣＨＣＯＯＣＨ2ＣＨ2Ｃ12Ｆ25、ＣＨ2＝Ｃ（ＣＨ3）ＣＯＯＣＨ2ＣＨ2Ｃ12Ｆ25、ＣＨ2＝ＣＨＣＯＯＣＨ2ＣＨ2Ｃ10Ｆ21、ＣＨ2＝Ｃ（ＣＨ3）ＣＯＯＣＨ2ＣＨ2Ｃ10Ｆ21、ＣＨ2＝ＣＨＣＯＯＣＨ2ＣＨ2Ｃ6Ｆ13、ＣＨ2＝Ｃ（ＣＨ3）ＣＯＯＣＨ2ＣＨ2Ｃ6Ｆ13、ＣＨ2＝ＣＨＣＯＯＣＨ2ＣＨ2Ｃ4Ｆ9、ＣＨ2＝ＣＦＣＯＯＣＨ2ＣＨ2Ｃ6Ｆ13、ＣＨ2＝Ｃ（ＣＨ3）ＣＯＯＣＨ2ＣＨ2Ｃ20Ｆ41、ＣＨ2＝Ｃ（ＣＨ3）ＣＯＯＣＨ2ＣＨ2Ｃ4Ｆ9、ＣＨ2＝Ｃ（ＣＨ3）ＣＯＯ（ＣＨ2）6Ｃ10Ｆ21、ＣＨ2＝Ｃ（ＣＨ3）ＣＯＯＣＨ2ＣＦ3、ＣＨ2＝ＣＨＣＯＯＣＨ2ＣＦ3、ＣＨ2＝ＣＨＣＯＯＣＨ2Ｃ8Ｆ17、ＣＨ2＝Ｃ（ＣＨ3）ＣＯＯＣＨ2Ｃ8Ｆ17、ＣＨ2＝Ｃ（ＣＨ3）ＣＯＯＣＨ2Ｃ20Ｆ41、ＣＨ2＝ＣＨＣＯＯＣＨ2Ｃ20Ｆ41、ＣＨ2＝Ｃ（ＣＨ3）ＣＯＯＣＨ2ＣＦ（ＣＦ3）2、ＣＨ2＝Ｃ（ＣＨ3）ＣＯＯＣＨ2ＣＦＨＣＦ3、ＣＨ2＝ＣＦＣＯＯＣＨ2Ｃ2Ｆ5、ＣＨ2＝ＣＨＣＯＯＣＨ2（ＣＨ2）6ＣＦ（ＣＦ3）2、ＣＨ2＝Ｃ（ＣＨ3）ＣＯＯＣＨＣＦ2ＣＦＨＣＦ3、ＣＨ2＝Ｃ（ＣＨ3）ＣＯＯＣＨ（Ｃ2Ｈ5）Ｃ10Ｆ21、ＣＨ2＝ＣＨＣＯＯＣＨ2（ＣＦ2)2Ｈ、ＣＨ2＝Ｃ（ＣＨ3）ＣＯＯＣＨ2（ＣＦ2）2Ｈ、ＣＨ2＝ＣＨＣＯＯＣＨ2（ＣＦ2）4Ｈ、ＣＨ2＝ＣＨＣＯＯＣＨ2ＣＦ3、ＣＨ2＝Ｃ（ＣＨ3）ＣＯＯ（ＣＦ2）4Ｈ、ＣＨ2＝ＣＨＣＯＯＣＨ2（ＣＦ2）6Ｈ、ＣＨ2＝Ｃ（ＣＨ3）ＣＯＯＣＨ2（ＣＦ2）6Ｈ、ＣＨ2＝ＣＨＣＯＯＣＨ2（ＣＦ2）8Ｈ、ＣＨ2＝Ｃ（ＣＨ3）ＣＯＯＣＨ2（ＣＦ2）8Ｈ、ＣＨ2＝ＣＨＣＯＯＣＨ2（ＣＦ2）10Ｈ、ＣＨ2＝ＣＨＣＯＯＣＨ2（ＣＦ2）12Ｈ、ＣＨ2＝ＣＨＣＯＯＣＨ2（ＣＦ2）14Ｈ、ＣＨ2＝ＣＨＣＯＯＣＨ2（ＣＦ2）18Ｈ、ＣＨ2＝ＣＨＣＯＯＣ（ＣＨ3）2（ＣＦ2）4Ｈ、ＣＨ2＝ＣＨＣＯＯＣＨ2ＣＨ2（ＣＦ2）7Ｈ、ＣＨ2＝Ｃ（ＣＨ3）ＣＯＯＣＨ2ＣＨ2（ＣＦ2）7Ｈ、ＣＨ2＝Ｃ（ＣＨ3）ＣＯＯＣ（ＣＨ3）2（ＣＦ2）6Ｈ、ＣＨ2＝ＣＨＣＯＯＣＨ（ＣＦ3）Ｃ8Ｆ17、ＣＨ2＝ＣＨＣＯＯＣＨ2Ｃ2Ｆ5、ＣＨ2＝ＣＨＣＯＯＣＨ2ＣＨ（ＯＨ）ＣＨ2Ｃ8Ｆ17、ＣＨ2＝Ｃ（ＣＨ3）ＣＯＯＣＨ2ＣＨ（ＯＨ）（ＣＨ2）4Ｃ18、ＣＨ2＝ＣＨＣＯＯＣＨ2ＣＨ2Ｎ（Ｃ3Ｈ7）ＳＯ2Ｃ8Ｆ17、ＣＨ2＝Ｃ（ＣＨ3）ＣＯＯＣＨ2ＣＨ2Ｎ（ＣＨ3）ＳＯ2Ｃ6Ｆ13、ＣＨ2＝Ｃ（Ｃｌ）ＣＯＯ（ＣＨ2）6ＮＨＳＯ2Ｃ12Ｆ25、ＣＨ2＝ＣＨＣＯＯＣＨ2ＣＨ2Ｎ（Ｃ2Ｈ5）ＣＯＣ7Ｆ15、ＣＨ2＝ＣＨＣＯＯ（ＣＨ2）8Ｎ（ＣＨ3）ＣＯＣ12Ｆ25、ＣＨ2＝ＣＨＣＯＯ（ＣＨ2）2（ＣＦ2）8ＣＦ（ＣＦ3）2等を挙げることができる。
【００１８】
なお、このようなフッ素変性アクリル樹脂を主成分として含む樹脂成分であれば、被膜に求められる機能が損なわれない範囲内で、被膜の物性や塗工性を改善するために、フッ素系揮発性溶剤中に溶解する他の樹脂成分が含まれていてもよい。他の樹脂成分としては、ポリエステル系、ウレタン系、エポキシ系等の樹脂成分を挙げることができ、それらの樹脂の中でもフッ素変性樹脂が用いられると好ましい。
【００１９】
さらに、以上のような樹脂成分を溶解して液状組成物とするために用いられるフッ素系揮発性溶剤としては、パーフルオロアルカン、パーフルオロシクロアルカン、パーフルオロエーテル、およびパーフルオロ環状エーテルの中から選ばれる一種または二種以上の混合物を用いると好ましい。
【００２０】
より具体的には、例えば、パーフルオロペンタン、パーフルオロヘキサン、パーフルオロヘプタン、パーフルオロオクタン、パーフルオロシクロヘキサン、パーフルオロシクロヘプタン、パーフルオロ（アルキルシクロヘキサン）、パーフルオロ（２−ブチルテトラヒドロフラン）などを挙げることができ、これらの中から選ばれるいずれか一種を単独で用いるか、二種以上をブレンドして用いればよい。
【００２１】
なお、最終的に得られる被膜の物性を損なわない範囲内であれば、液状組成物には、フッ素変性アクリル樹脂を主成分として含む樹脂成分およびフッ素系揮発性溶剤以外の成分がいくらか含まれていてもよい。
【００２２】
例えば、被膜の摩擦係数をさらに低下させる目的で潤滑剤を添加することもできる。このような潤滑剤としては、例えば、ラウリルアルコール、ドデシルアルコール、セチルアルコール、ステアリルアルコール、オレイルアルコール、エイコシルアルコール、セリルアルコール等の高級アルコールを加えてもよいし、トリデカン酸、ミリスチン酸、ペンタデカン酸、パルミチン酸、マルガリン酸、ステアリン酸、ノナデカン酸、アラキン酸等の高級脂肪酸、及びこれら高級脂肪酸のＬｉ、Ｎａ、Ｋ、Ｍｇ、Ｃａ、Ｂａ等の塩を加えてもよいし、ミリスチン酸メチル、ミリスチン酸エチル、ペンタデカン酸イソプロピル、パルミチン酸メチル、パルミチン酸ヘキシル、マルガリン酸ブチル、ステアリン酸メチル、ステアリン酸エチル、ステアリン酸プロピル、ステアリン酸イソプロピル、ステアリン酸アミル、ステアリン酸イソアミル、ステアリン酸ヘキシル等の高級脂肪酸エステルを加えてもよいし、含フッ素シラン化合物を加えてもよいし、ホスファゼン化合物を加えてもよい。潤滑剤の使用量は、溶剤１００重量部に対して、通常０．００１〜５０重量部、好ましくは０．０１〜３０重量部の範囲で調節するとよい。この他、被膜を任意の色とするための顔料や、抗菌剤、防腐剤、安定化剤などが含まれていてもよい。
【００２３】
以上説明したような液状組成物は、本体の形態に応じた任意の塗工法（例えば、ディッピング、スプレー、コーター等）にて本体表面に対して塗工され、本体の表面を被覆した液状組成物から揮発性成分を揮発させることにより、所期の被膜が形成される。
【００２４】
液状組成物中に含まれるフッ素系揮発性溶剤は、最終的にはエラストマー材料の表面から揮発し、エラストマー材料の表面には、フッ素変性アクリル樹脂を主成分として含む樹脂成分が不揮発性成分として残されることになるので、液状組成物中に占めるフッ素系揮発性溶剤の割合は任意である。
【００２５】
ただし、フッ素系揮発性溶剤の量が少なすぎると粘度が高くなり、本体細部における濡れ性が悪くなる傾向があり、かといって、フッ素系揮発性溶剤の量が多すぎると本体表面に残る樹脂成分の量が相対的に少なくなって被膜による効果が弱くなるので、これらの事情を勘案してフッ素系揮発性溶剤の配合比を調節することが望ましい。
【００２６】
この点を考慮して、本発明のエラストマー部材の場合、前記被膜は、前記樹脂成分と前記フッ素系揮発性溶剤との配合比を調節することによって粘度が０．５〜１００００ｍＰａ・ｓとされた前記液状組成物で前記本体の表面を被覆し、前記液状組成物中に含まれる揮発性成分を揮発させることによって形成されている。
【００２７】
このようなエラストマー部材であれば、粘度が１００００ｍＰａ・ｓ以下となるように樹脂成分とフッ素系揮発性溶剤との配合比を調節した液状組成物で本体の表面を被覆してあるので、被膜が本体細部においても均一に形成されたものとなる。しかも、粘度が０．５ｍＰａ・ｓ以上となるように樹脂成分とフッ素系揮発性溶剤との配合比を調節した液状組成物で本体の表面を被覆してあるので、フッ素系揮発性溶剤の揮発後に残る樹脂分が過剰に少なくなることもなく、被膜による効果を十分に発揮させることができる。
【００２８】
また、上述した液状組成物の粘度は、０．５〜１００００ｍＰａ・ｓの範囲内で調製すれば所期の被膜を形成することができるが、液状組成物の塗工法の違いによっても最適な粘度範囲は異なり、また、最終的に得られる被膜の厚さにも差異が生じる傾向がある。したがって、採用したい塗工法や形成したい被膜の厚さに応じて、液状組成物の粘度をさらに最適化することがより一層望ましい。
【００２９】
具体例を挙げると、例えば、ディッピング法を用いる場合であれば、２０℃における粘度を１〜１００ｍＰａ・ｓに調製すると好適である。このような塗工法であれば、比較的単純な形状とされた本体はもちろんのこと、比較的複雑な形状を持つ本体であっても、そのような本体の表面に所期の性能を備えた均一な被膜を形成することができ、例えば、ＨＤＤなどの電子デバイスに使用される緩衝材表面の粘着性を抑制し、かつ、その表面に必要な摺動性を与えることができる。したがって、緩衝材を取り付けた電子デバイスの組み付け作業をよりスムーズに実施できるようになる。
【００３０】
あるいは、例えば、コーターを利用して塗工する場合であれば、２０℃における粘度を１００〜５０００ｍＰａ・ｓに調製すると好適である。このような塗工法であれば、エラストマー部材表面により厚い被膜を形成することが可能となるので、例えば、シート状のエラストマー部材表面に比較的厚い被膜を形成したいような場合には、効率的に塗工することができる。このような塗工法によってエラストマー部材表面に形成された比較的厚い被膜は、繰り返し摺動をする用途に適したものとなる。
【００３１】
以上説明したようなエラストマー部材によれば、本体が、１００重量部のスチレンブロック共重合体と、５０〜２０００重量部の炭化水素系プロセスオイルを主成分として含むエラストマー材料で形成されているので、極めて硬度が低くて、緩衝性、制振・防振性に優れたエラストマー部材となる。
【００３２】
また、このようなエラストマー材料自体は、表面に粘着性が現れる材料であるが、本発明のエラストマー部材においては、フッ素変性アクリル樹脂を主成分として含む樹脂成分をフッ素系揮発性溶剤中に溶解させてなる液状組成物で本体の表面を被覆し、液状組成物中に含まれる揮発性成分を揮発させることによって形成された被膜が、本体表面に設けられているので、本体表面の粘着性が消失ないし弱くなり、きわめて取り扱いやすいエラストマー部材となる。
【００３３】
さらに、過剰に強度の高い被膜や過剰に厚い被膜を形成すると、上記のようなエラストマー材料が持つ特性を損なわれるおそれがあるが、本発明のエラストマー部材において採用した被膜は、きわめて薄くて均一に形成可能なものであり、本体が変形した際には簡単にひび割れを生じ、本体の変形を妨げないので、本体が持つ緩衝性、制振・防振性などの優れた特性を阻害しない。
【００３４】
加えて、この被膜は、タルクのような粉体をまぶしたものではないので、粉体の脱落といった問題もなく、液状成分をまぶしたものでもないので、作業者がエラストマー部材を各種製品に組み込む作業を行う際には、作業者の手に液状成分が付着する、といった問題もない。
【００３５】
つまり、本発明によれば、エラストマー材料によって形成された本体表面の粘着性を消失ないし弱めることができ、しかも、粉体の脱落を招かず、さらに、作業者の手を液状成分で汚損するようなこともないエラストマー部材を提供することができる。
【００３６】
なお、以上の説明から明らかなように、本発明のエラストマー部材は、１００重量部のスチレンブロック共重合体と、５０〜２０００重量部の炭化水素系プロセスオイルを主成分として含むエラストマー材料で本体を形成する第１の工程と、前記第１の工程で形成された前記本体の表面を、フッ素変性アクリル樹脂を主成分として含む樹脂成分をフッ素系揮発性溶剤中に溶解させてなる液状組成物で被覆する第２の工程と、前記第２の工程で前記本体の表面を被覆した前記液状組成物から、前記液状組成物中に含まれる揮発性成分を揮発させることによって、前記本体の表面に被膜を形成する第３の工程とを備えており、前記第２の工程で用いる前記液状組成物は、前記樹脂成分と前記フッ素系揮発性溶剤との配合比を調節することによって粘度が０．５〜１００００ｍＰａ・ｓとされている製造方法によって製造することができる。
【００３７】
また、本発明のエラストマー部材は、次のような緩衝材として構成することができる。すなわち、本発明の緩衝材は、内部空間を有する収容部に物品を収容する際に、前記物品と前記収容部内面との間に介装されて、前記物品を前記収容部内面に接触させないように支持するとともに、前記収容部に衝撃が作用した際には、弾性変形を伴って前記収容部から前記物品へと伝わる衝撃を緩和する緩衝材であって、１００重量部のスチレンブロック共重合体と、５０〜２０００重量部の炭化水素系プロセスオイルを主成分として含むエラストマー材料で形成された緩衝材本体と、フッ素変性アクリル樹脂を主成分として含む樹脂成分をフッ素系揮発性溶剤中に溶解させてなる液状組成物で前記緩衝材本体の表面を被覆し、前記液状組成物中に含まれる揮発性成分を揮発させることによって形成された被膜とを備えており、前記被膜は、前記樹脂成分と前記フッ素系揮発性溶剤との配合比を調節することによって粘度が０．５〜１００００ｍＰａ・ｓとされた前記液状組成物で前記本体の表面を被覆し、前記液状組成物中に含まれる揮発性成分を揮発させることによって形成されていることを特徴とする。
【００３８】
このような緩衝材であれば、きわめて優れた緩衝性能を発揮するものとなり、この緩衝性能を被膜が阻害するようなこともない。また、エラストマー材料によって形成された本体表面の粘着性を消失ないし弱めることができるので、各種への組み付け作業が容易となる。さらに、本体の表面に形成された被膜は、粉体のように脱落しないので、組み付け作業時に機器内を汚損することがなく、また、液状成分のように作業者の手を汚すこともないので、作業性が低下することもない。
【００３９】
なお、本発明のエラストマー部材は、上記のような緩衝材の他、制振材ないし防振材、あるいはパッキンなどとして構成されていてもよい。
【発明を実施するための最良の形態】
【００４０】
次に、本発明の実施形態について、具体的な例を挙げて説明する。
［エラストマー部材の具体的形態の一例］
図１（ａ）は、本発明の一実施形態として例示するエラストマー部材１の斜視図、同図（ｂ）は、エラストマー部材１の表面付近の内部構造を拡大して示す部分断面図である。
【００４１】
このエラストマー部材１は、緩衝材として用いられるもので、外観上は、図１（ａ）に示すように、四角い板状に形成された底部３の周縁から、底部３に対して垂直に側壁５を立設してなる形状に成形されている。
【００４２】
また、このエラストマー部材１の内部構造は、図１（ｂ）に示すように、エラストマー材料の成形品である本体１１の表面に、厚さ数μｍ〜数十μｍの被膜１３を形成した構造になっている。すなわち、上述の底部３および側壁５は、いずれも内部がエラストマー材料の成形品である本体１１の一部となっており、それらの表面全体が被膜１３によって覆われている。
【００４３】
本体１１を形成するエラストマー材料は、１００重量部のスチレンブロック共重合体と、５０〜２０００重量部の炭化水素系プロセスオイルを主成分として含むエラストマー材料によって形成されている。炭化水素系プロセスオイルの配合量は、多いほど低硬度のエラストマー材料となるので、目的に応じて必要とする硬度となるように適宜調整すればよい。なお、本実施形態では、主成分以外の成分として、耐熱性を向上させるために高融点ポリマーを配合したもの、難燃性を付与するために難燃剤を添加したもの、制振性を向上させるために石油樹脂を配合したものなどを製造したが、これらの具体的配合比の例については後述する。
【００４４】
また、被膜１３は、フッ素変性アクリル樹脂を主成分として含む樹脂成分をフッ素系揮発性溶剤中に溶解させてなる液状組成物で本体１１の表面を被覆し、液状組成物中に含まれる揮発性成分を揮発させることによって形成されたものである。
【００４５】
以上のように構成されたエラストマー部材１において、被膜１３は、本体１１の表面に現れる粘着性を抑制し、エラストマー部材１表面の摺動性を高める役割を果たしている。すなわち、上記本体１１を形成するエラストマー材料は、単独で成形品を製作した場合に、その表面に粘着性が現れる材料となっているが、上記エラストマー部材１においては、上記のような被膜１３が本体１１の表面に形成されているため、エラストマー部材１の表面は、この種のエラストマーとしてはきわめて摺動性の高い表面となっている。
【００４６】
また、被膜１３は、機械的強度が高いものではなく、本体１１を変形させるような外力が加わった場合には、簡単にひび割れて本体１１の変形を許容するので、本体１１の変形を阻害するようなことはない。
【００４７】
以上のように構成されたエラストマー部材１は、図２に示すように、超小型ハードディスク装置２１（以下、ＨＤＤ２１と称する。）を、ＰＤＡ、ポータブルオーディオ機器、携帯電話機などに代表されるモバイル機器内の収容部２３に収容する際に、緩衝材としてＨＤＤ２１と収容部２３の内面との間に介装される。
【００４８】
エラストマー部材１を組み付ける際には、まず、ＨＤＤ２１がエラストマー部材１の内側に押し込まれ、その後、ＨＤＤ２１およびエラストマー部材１が、モバイル機器内の収容部２３に押し込まれる。
【００４９】
ここで、この種のモバイル機器においては、小型化・薄型化を図ることがきわめて重要であるため、ＨＤＤ２１と収容部２３との間に確保できる空間は極限まで小さく設計されている。それ故、ＨＤＤ２１とエラストマー部材１の間、およびエラストマー部材１と収容部２３との間は、クリアランス・ゼロの状態で設計されている。このような設計をした場合、表面に粘着性があるエラストマー材料によって形成された緩衝材では、モバイル機器内の収容部２３に押し込む作業がきわめて難しくなる。
【００５０】
この点、上記エラストマー部材１は、上述の通り、被膜１３によって表面の粘着性が抑制され、きわめて摺動性の高い表面となっているので、ＨＤＤ２１およびエラストマー部材１を容易にモバイル機器内の収容部２３に押し込むことができる。
【００５１】
［エラストマー部材の製造例］
次に、このエラストマー部材１の製造方法について説明する。
まず、原料組成物として、以下に説明する配合比で各物質が配合された３種の組成物を用意した。
【００５２】
配合１：１００重量部のスチレンブロック共重合体（本実施形態では、スチレンエチレンエチレンプロピレンスチレンブロック共重合体（ＳＥＥＰＳ）；分子量２５万で、スチレン含有量が３０重量％のもの）と、４００重量部の炭化水素系プロセスオイル（本実施形態では、パラフィン系プロセスオイル；４０℃における動粘度が９０ｍｍ2／ｓのもの）を主成分として含み、主成分以外の成分として、６０重量部の高融点ポリマー（本実施形態では、成形温度２４０℃の変性ポリフェニレンエーテル）を添加したもの。
【００５３】
配合２：１００重量部のスチレンブロック共重合体（本実施形態では、スチレンエチレンエチレンプロピレンスチレンブロック共重合体（ＳＥＥＰＳ）；分子量２５万で、スチレン含有量が３０重量％のもの）と、４００重量部の炭化水素系プロセスオイル（本実施形態では、パラフィン系プロセスオイル；４０℃における動粘度が９０ｍｍ2／ｓのもの）を主成分として含み、主成分以外の成分として、２５０重量部の難燃剤（本実施形態では、臭素系難燃剤；臭素含有率８０％以上で分解点２８０℃のもの）を添加したもの。
【００５４】
配合３：１００重量部のスチレンブロック共重合体（本実施形態では、スチレンエチレンエチレンプロピレンスチレンブロック共重合体（ＳＥＥＰＳ）；分子量２５万で、スチレン含有量が３０重量％のもの）と、６５重量部の炭化水素系プロセスオイル（本実施形態では、パラフィン系プロセスオイル；４０℃における動粘度が９０ｍｍ2／ｓのもの）を主成分として含み、主成分以外の成分として、１７０重量部の石油樹脂（本実施形態では、脂環族水添石油樹脂；軟化点１００℃のもの）を添加したもの。
【００５５】
これらの原料組成物は、それぞれヘンシェルミキサーにてプリブレンドし、その後、二軸押出機にて最大２２０℃で混練・押出してペレット化し、そのペレットを射出成形機に投入して、供給側からノズル側へ１４０℃→１６０℃→１８０℃→２１０℃→１９０℃の温度条件で射出成形を行った。その後、４０〜６０℃程度まで冷却した後、本体１１に相当する成形品を型から取り出した。ここで取り出される成形品の表面は比較的高い粘着性を備えている。
【００５６】
次に、この成形品をフッ素変性アクリル樹脂を主成分として含む樹脂成分をフッ素系揮発性溶剤中に溶解させてなる液状組成物中に浸漬した。本実施形態において、フッ素変性アクリル樹脂としては、メタクリル酸メチルとアクリル酸の部分フッ素化アルキルエステルとの共重合体を使用した。また、フッ素系揮発性溶剤としては、パーフルオロヘキサン（溶剤１）、パーフルオロシクロヘキサン（溶剤２）を使用した。なお、比較のため、フッ素系揮発性溶剤に代えて、アセトン（溶剤３）を配合した液状組成物も使用した。また、フッ素変性アクリル樹脂と各溶剤の配合比については、後述する通り、数通りを試した。
【００５７】
成形品の表面は粘着性が高く、成形品同士が相互に粘着するため、成形品を液状組成物中に投入する際には、塊になった複数の成形品がまとめて投入されることがないように、成形品をばらばらにほぐして一つずつ投入した。そして、成形品の表面、特に底部３および側壁５によって囲まれる凹部の内側にも液状組成物が充分に浸るように、軽く攪拌して成形品を液状組成物中に沈め、十分に浸漬した状態で１０秒間攪拌した。
【００５８】
その後は、液状組成物が通過可能で成形品は通過不能なサイズの網目を持ったザルを振りながら、そのザルに成形品を入れて、余計な液状組成物を成形品表面から振り落とした。なお、製品形状によっては、このような浸漬法に代えて、コーターやスプレーを用いるようにしてもよい。
【００５９】
そして、最後に、より大きなザルに成形品を移して、そのザルの上で成形品を広げて、そのまま１０分間乾燥させることにより、所期の被膜１３で覆われたエラストマー部材１を得た。なお、この乾燥も、成形品をきれいに並べて乾燥しなくても、例えば、ザルに閉じ込めて振り動かした状態で５０℃程度の温風乾燥機に入れることにより、より短時間で乾燥処理を施すことができる。
【００６０】
［性能評価］
上述の液状組成物として、フッ素変性アクリル樹脂と上記溶剤１〜３とを組み合わせるとともに、その配合比を代えて数種類の液状組成物を調製した。また、エラストマー材料として、上記配合１〜３の原料組成物からなるものを用意した。そして、これらを組み合わせることにより、９種類の試料について評価を行った（実施例１〜６、比較例１〜３）。
【００６１】
評価方法は、次のような方法とした。
摺動性評価：ステンレス製、アルミニウム製、およびＡＢＳ樹脂製、以上３種の板を用意し、各板を水平に設置して、その上に試料を載せ、各板を水平（０度）から６０度まで傾けたときに、３種すべての板について試料が自重（約２ｇ）で滑り出せば摺動性は「○」、１種の板で試料が滑り出さなければ「△」、２種以上の板で試料が滑り出さなければ「×」と評価した。
【００６２】
密着性評価：成形品の肉厚が１ｍｍ厚となっている部分を１８０度に手で折り曲げ、折り曲げ部分においてひび割れた被膜が成形品から脱落しなければ「○」、ひび割れた被膜が成形品から脱落すれば「×」と評価した。
【００６３】
評価対象となった９種類の試料の詳細と、その評価結果を、表１にまとめて示す。
【００６４】
【表１】
0004789042.tif 000002
以上の評価結果から、液状組成物に配合する溶剤として、フッ素系揮発性溶剤であるパーフルオロヘキサン（溶剤１）、パーフルオロシクロヘキサン（溶剤２）を用いると、摺動性・密着性ともに良好な結果が得られることがわかる。一方、液状組成物に配合する溶剤として、アセトン（溶剤３）を用いると、本体１１を形成するエラストマー材料まで溶解してしまうため、液状組成物に配合する溶剤としては不適であることがわかる。
【００６５】
また、フッ素変性アクリル樹脂の配合比は、１重量％程度まで低下すると摺動性が低くなる傾向が見られ（実施例４）、０．５重量％まで低下したものは組み付け性が悪くなるという問題が生じた（比較例３）。一方、フッ素変性アクリル樹脂の配合比が８０重量％まで高くなると、液状組成物の粘度が高くなりすぎて、本体１１に対して一様に塗工することが困難となった。
【００６６】
液状組成物の粘度は、樹脂成分と溶剤の配合比の他、温度条件によっても変わり得るので、樹脂成分と溶剤の配合比のみで塗工性の良し悪しを正確に規定することは難しいが、塗工性と粘度との関係について実験的に確認したところ、粘度が０．５ｍＰａ・ｓを下回る液状組成物では、比較例３のように摺動性が不足する傾向があった。このような傾向が現れる原因は、揮発性成分の配合比が大きくなりすぎるため、被膜１３として本体１１の表面に残る固形分の絶対量が不足するためではないかと推察される。逆に、粘度が１００００ｍＰａ・ｓを上回る液状組成物では、比較例２のように本体１１に対して一様に塗工することが困難となる傾向があった。したがって、以上のような傾向を考慮すれば、被膜１３を形成するに当たっては、樹脂成分とフッ素系揮発性溶剤との配合比を調節することによって粘度が０．５〜１００００ｍＰａ・ｓとされた液状組成物を用いて本体１１の表面を被覆し、その液状組成物中に含まれる揮発性成分を揮発させることによって被膜１３を形成するとよい。
【００６７】
また、この液状組成物の粘度は、液状組成物の塗工法の違いによっても最適な粘度範囲は異なり、また、最終的に得られる被膜の厚さにも差異が生じる傾向がある。したがって、特定の塗工法を採用したい場合や、被膜の厚さを比較的厚くしたい場合には、液状組成物の粘度をさらに最適化することが望ましい。
【００６８】
例えば、塗工法としてディッピング法を採用したい場合には、２０℃における粘度を１〜１００ｍＰａ・ｓに調製するとよい。ディッピング法を採用したい場合は、本体１１の形状が比較的単純な場合はもちろんのこと、本体１１の形状が比較的複雑な場合（例えば、細かな凹凸や深い穴が形成された形状となっている場合）であっても、本体１１の表面に所期の性能を備えた均一な被膜を形成することができる。したがって、例えば、ＨＤＤなどの電子デバイスに使用される緩衝材を製造した際に、その緩衝材表面の粘着性を抑制し、かつ、その表面に必要な摺動性を与えることができ、これにより、緩衝材を取り付けた電子デバイスの組み付け作業をよりスムーズに実施できるようになる。
【００６９】
また、例えば、コーターを利用して塗工する場合には、２０℃における粘度を１００〜５０００ｍＰａ・ｓに調製するとよい。コーターを利用すれば、エラストマー部材表面により厚い被膜を形成できるので、例えば、シート状のエラストマー部材表面に比較的厚い被膜を形成したいような場合には、効率的に塗工することができる。このような厚膜は、繰り返し摺動をする用途に適したものとなる。
【００７０】
以上、本発明の実施形態について説明したが、本発明は上記の具体的な一実施形態に限定されず、この他にも種々の形態で実施することができる。
例えば、上記実施形態では、フッ素変性アクリル樹脂の具体的な例として、メタクリル酸メチルとアクリル酸の部分フッ素化アルキルエステルとの共重合体を例示したが、同種の物性を持つ単量体からなる重合体であれば、ほぼ同等な物性を持つ被膜を形成することができるので、他の単量体からなるフッ素変性アクリル樹脂を用いてもよい。より具体的には、アクリル酸またはメタクリル酸のアルキルエステルおよびその誘導体の中から選ばれる一種または二種以上と、アクリル酸またはメタクリル酸の部分フッ素化アルキルエステルおよびその誘導体の中から選ばれる一種または二種以上とを重合させてなる共重合体であれば、上記実施形態で例示したフッ素変性アクリル樹脂を用いた場合と、同等な物性を持つ被膜を形成することができる。
【００７１】
また、上記実施形態では、フッ素系揮発性溶剤の具体的な例として、パーフルオロヘキサン、およびパーフルオロシクロヘキサンを例示したが、これも他のフッ素系揮発性溶剤を用いてもよい。
【００７２】
また、上記実施形態では、緩衝材として利用されるエラストマー部材を例示したが、本発明のエラストマー部材は、制振材、防振材、パッキンなどとして利用されるものであってもよく、これらの場合でも、上述の被膜により表面の粘着性を抑制し、エラストマー部材の組み付け性を改善することができる。
【図面の簡単な説明】
【００７３】
【図１】（ａ）は、本発明の一実施形態として例示するエラストマー部材の斜視図、（ｂ）は、エラストマー部材の表面付近の内部構造を拡大して示す部分断面図。
【図２】エラストマー部材の組み付け方法を示す説明図。
【符号の説明】
【００７４】
１・・・エラストマー部材（緩衝材）、３・・・底部、５・・・側壁、１１・・・本体、１３・・・被膜、２１・・・超小型ハードディスク装置、２３・・・収容部。
【図１】
0004789042.tif 000003
【図２】
0004789042.tif 000004